비교 로서 , 비슷 한 혼합비 를 갖 는 예비 혼합 된 시스템 을 50 μ m 로 유리 시트 상 에 블레이드 코팅 하 였 다 . 적용 후 , 코팅 된 유리 시트 를 10 분 동안 플래시 오프 하 고 , 후속 적 으로 대류 건조 캐비닛 내 180 ℃ 에서 10 분 동안 경화 시킨 다음 , ATR - FT - IR 기기 를 사용 하 여 코팅 의 표면 에서 의 NCO 가 를 결정 하 였 다 .